ВОДНЫЙ СОСТАВ КОРРОЗИННОСТОЙКОГО ПОКРЫТИЯ И СПОСОБ ОБЕСПЕЧЕНИЯ КОРРОЗИОННОСТОЙКОГО ПОКРЫТИЯ НА МЕТАЛЛИЧЕСКОЙ ПОВЕРХНОСТИ

1. Способ обеспечения коррозионностойкого покрытия на одной или более корродирующей металлической поверхности, включающий в себя:
i) формирование слоя водного состава для нанесения покрытия на упомянутой поверхности, причем упомянутый состав содержит феноксисмолу, сшивающий агент для упомянутой смолы, фторполимер и жидкую среду-носитель;
ii) сушку упомянутого слоя и
iii) нагрев упомянутого слоя до температуры, которая вызывает реакцию сшивания между упомянутой феноксисмолой и упомянутым сшивающим агентом, при этом этап нагрева выполняют при температуре не выше 290°C, чтобы в результате этого получить упомянутое коррозионностойкое покрытие на упомянутой металлической поверхности;
при этом феноксисмолы являются полимерами – полигидроксиэфирами со среднечисловой молекулярной массой, Mn, больше 15000 и с концевыми группами альфа-гликоля; и при этом термин "феноксисмола" включает модифицированные феноксисмолы.
2. Способ по пункту 1, при этом фторполимер имеет температуру плавления не выше 200°C.
3. Способ по пункту 1, при этом фторполимер имеет среднечисловую молекулярную массу, Mn, в пределах от 20000 до 1 110000.
4. Способ по пункту 1, при этом фторполимер является одним из следующих: политетрафторэтилен, сополимер тетрафторэтилена-гексафторпропилена, сополимер тетрафторэтилена-перфторалкилвинилового эфира, сополимер этилена-тетрафторэтилена, поливинилфторид, поливинилиденфторид, полигексафторпропилен, сополимер этилена-гексафторпропилена, сополимер этилена-винилфторида, или любой их комбинацией.
5. Способ по пункту 1, при этом сшивающий агент является фенольной смолой, аминосмолой, многофункциональным меламином, ангидридом, дигидразидом, дициандиамидом, изоцианатом или блокированным изоцианатом или их комбинацией.
6. Способ по пункту 1, при этом вода содержит по меньшей мере 70 вес.% упомянутой жидкой среды-носителя в расчете на суммарный вес упомянутой жидкой среды-носителя.
7. Способ по пункту 1, при этом полимер феноксисмолы присутствует в водном составе для нанесения покрытия в количестве 30-65 вес.% твердых веществ в расчете на суммарный вес твердых веществ всех компонентов в составе для нанесения покрытия, а фторполимер присутствует в количестве 10-35 вес.% твердых веществ в расчете на суммарный вес твердых веществ всех компонентов в составе для нанесения покрытия.
8. Способ по пункту 1, при этом упомянутая металлическая поверхность содержит по меньшей мере две скрепленные вместе металлические поверхности, причем каждая из упомянутых металлических поверхностей имеет на себе упомянутое покрытие, а смазываемость каждого упомянутого покрытия позволяет отделять друг от друга упомянутые металлические поверхности при их откреплении.
9. Способ по пункту 1, при этом этап нагрева выполняют при температуре ниже температуры плавления фторполимера.
10. Способ по пункту 1, дополнительно содержащий этап iv) подвергания упомянутого покрытия на упомянутой корродирующей металлической поверхности условиям воздействия соленой воды.
11. Способ по пункту 1, при этом упомянутое покрытие является покрытием морского назначения на одной или более корродирующей металлической поверхности, при этом покрытие обеспечивает стойкость к воздействию соляного тумана, имея менее 10% ржавчины от площади поверхности при по меньшей мере 1000 часов воздействия на необработанную сталь и по меньшей мере 2500 часах воздействия на фосфатированную сталь, если толщина покрытия составляет 25±5 микрометров в соответствии с условиями проведения испытаний ASTM B-117.
12. Изделие с корродирующей металлической поверхностью, снабженное коррозионностойким покрытием на упомянутой корродирующей металлической поверхности способом по пункту 1.
13. Система крепления, содержащая металлические детали, имеющие корродирующие металлические поверхности и навинчиваемые друг на друга винтовые резьбы, причем упомянутые корродирующие металлические поверхности снабжены смазывающим, коррозионностойким покрытием на корродирующих металлических поверхностях способом по пункту 1.
14. Противокоррозионная пленка, состоящая по существу из следующих твердых веществ, выраженных в весовых процентах твердых веществ от суммарного веса твердых веществ:
(a) 30-65 вес.% одной или более феноксисмолы;
(b) одного или более сшивающего агента для упомянутой феноксисмолы;
(с) 10-35 вес.% одного или более фторполимера и
(d) одного или более пигмента.